(57)【要約】      （修正有）【課題】下記式のメタロセンを含む光電子能動素子が開示されている。【解決手段】2005340176.tif 000006式中、Ｍはジルコニウム又はハフニウムであり、Ｘはハロゲンであり、Ｒ１〜Ｒ５は各々独立に水素、アリール、アルキル、ハロゲン若しくは−Ｓｉ（Ｒ６）３であるか、或いは１以上の環の２以上の隣接Ｒ置換基は結合して、非置換であってもよいし又はアリール、アルキル、ハロゲン若しくは−Ｓｉ（Ｒ６）３で置換されていてもよい縮合環を形成しているか、又は各環のＲ１置換基は結合してこれらの環をアンサ橋架けで連結しており、Ｒ６はアルキル基、置換アルキル基、アリール基又は置換アリール基である。また、メタロセンを含む光電子能動素子の製造方法も開示されている。【選択図】    なし【特許請求の範囲】
【請求項１】
次式のメタロセンを含む光電子能動素子。
【化１】
2005340176.tif 000005
式中、Ｍはジルコニウム又はハフニウムであり、Ｘはハロゲンであり、Ｒ１〜Ｒ５は各々独立に水素、アリール、アルキル、ハロゲン又は−Ｓｉ（Ｒ６）３であるか、或いは１以上の環の２以上の隣接Ｒ置換基が結合して縮合環（非置換であっても、アリール、アルキル、ハロゲン若しくは−Ｓｉ（Ｒ６）３で置換されていてもよく、Ｒ６はアルキル基、置換アルキル基、アリール基又は置換アリール基である。）を形成しているか、或いは各環のＲ１置換基がアンサ架橋基を介して結合している。
【請求項２】
Ｘがフルオロ、クロロ又はブロモであり、Ｒ１〜Ｒ５が各々水素である、請求項１記載の光電子能動素子。
【請求項３】
Ｘがフルオロ、クロロ又はブロモであり、各環のＲ１置換基がアンサ架橋基を介して結合して環を連結しており、アンサ架橋基が−Ｅ（Ｒ６）２であり、Ｅが炭素、ケイ素又はゲルマニウムであり、Ｒ６がアルキル、置換アルキル、メチル、アリール及び置換アリールからなる群から選択される、請求項１記載の光電子能動素子。
【請求項４】
当該光電子能動素子がジルコノセンを含む、請求項１記載の光電子能動素子。
【請求項５】
当該光電子能動素子が、エレクトロルミネセント素子、ＬＥＤ、ＯＬＥＤ、光起電素子、光導電体、光検出器であるか、或いは化学又は生化学センサー中にある、請求項１記載の光電子能動素子。
【請求項６】
メタロセンが発光層中に存在していて当該素子が約３００〜約１２００ｎｍの波長範囲で発光するか、或いはメタロセンが光吸収層中に存在していて当該素子が約３００〜約１２００ｎｍの波長範囲の光を吸収するか、或いはメタロセンが正孔阻止層中に存在する、請求項１記載の光電子能動素子。
【請求項７】
メタロセンが、１種以上のメタロセンと１種以上のポリマー又は非ポリマー導電体とを含む複合体の形態で存在する、請求項１記載の光電子能動素子。
【請求項８】
ポリマー導電体がポリ（９−ビニルカルバゾール）又はポリ（フェニルシラン）の１種以上からなる、請求項７記載の光電子能動素子。
【請求項９】
非ポリマー導電体が、アリール置換オキサジアゾール、アリール置換フェナントロリン、ベンゾオキサゾール、ベンゾチアゾール、アリール置換トリアゾール、又は３−（４’−ｔｅｒｔ−ブチルフェニル）−４−フェニル−５−（４″−ビフェニル）−１，２，４−トリアゾールの１種以上からなる、請求項７記載の光電子能動素子。
【請求項１０】
請求項１記載のジルコノセンを含む光電子能動素子の製造方法であって、メタロセンを真空蒸着によって又は溶液から付着させる工程を含んでなる方法。
【発明の詳細な説明】
【技術分野】
【０００１】
本発明は、メタロセンを含む光電子能動素子に関する。さらに具体的には、本発明は、一般式（η５−Ｃ５Ｒ５）２ＭＸ２（式中、Ｍはジルコニウム又はハフニウムである。）のメタロセンを含む光電子能動素子に関する。
【背景技術】
【０００２】
光電子能動素子の一般例としては、エレクトロルミネセント（ＥＬ）素子、ＯＬＥＤ、光起電力素子などがある。多くの例で、光電子能動素子は発光層又は光吸収層を備える。他の例では、光電子能動素子は正孔阻止層を備える。正孔阻止層は通常、この層を介しての正孔の輸送を阻止し、電子−正孔再結合の可能性を増大させると共に再結合を望ましい層に閉じ込めるのに有効な材料（通例電子輸送材料）を含む。一つの有効な正孔阻止材料は、その材料のイオン化ポテンシャルが、隣接発光層のイオン化ポテンシャルより少なくとも若干高いものである。ある具体例において、正孔阻止材料は、隣接発光層のイオン化ポテンシャルよりも約０．１ｅＶ以上高いイオン化ポテンシャルを有する。また、かかる正孔阻止層の材料は、高い電子移動度のような高い電子輸送特性を有するのが好ましい。発光層、光吸収層又は正孔阻止層として使用する材料の最近の開発にも関わらず、依然として、光電子能動素子のかかる成分として使用される新規で改良された材料を見出すことが必要とされている。
【特許文献１】米国特許第６６４５６４５号明細書
【非特許文献１】A. Kraft, A.C. Grimsdale, A.B. Holmes, "Electroluminescent Conjugated Polymers-Seeing Polymers in a New Light," Angew. Chem. Int. Ed 37 (1998) 403
【非特許文献２】M.T. Bemius, M. Invaekaran, J. O'Brien, W. Wu, "Progress with Light-Emitting Polymers," Adv. Mater., 12 (2000) 1737
【非特許文献３】J.C. Scott, "Conducting Polymers: From Novel Science to New Technology", Science, 178 (1997) 2701
【非特許文献４】J.E. Pickett, "Polymer photodegradation and stabilization: a tutorial," Polymer Reprints, Americal Chemical Society, Division of Polymer Chemistry, (2001), 42 344
【非特許文献５】M.E. Thompson, S. Lamansky, P. Djurovich, D. Murphy, F. Abdel-Razzaq, S.R. Forrest, M. Baldo, P.E. Burrow, "Electrophosphorescent organic light emitting diodes," Polymeric Materials Science and Engineering, 83 (2000) 202
【非特許文献６】M.A. Baldo, M.E. Thompson, S.R. Forrest, "Phosphorescent materials for application to organic light emitting devices," Pure and Applied Chemistry, 71 (1999) 2095
【非特許文献７】V. W-W Yam, C-K. Hui, K. M-C. Wang, N Zhu, K-K. Cheung, "Synthesis, Structural Characterization and Luminescence Behavior of Face-to-Face Diplatinum (II) Alkynyl Complexes," Organometallics, 21 (2002) 4326
【非特許文献８】G.V. Loukova, V.A. Smirnov, "Phosphorescent ligand-to-metal charge-transfer excited states in the group IVb metallocene triad", Chem. Phys. Lett. 329 (2000) 437-442
【非特許文献９】G.V. Loukova, V.V. Strelets, "Electrochemical versus optical insight in frontier orbitals of Ti(IV), Zr(V), and Hf(IV) bent metallocenes", J. Organomet. Chem., 606 (2000) 203-206
【非特許文献１０】J.W. Kenney, D.R. Boone, D. Striplin, Yong-Hong Chen, Kyle B. Hamer, "Electronic Luminescence Spectra of Charge-Transfer States of Titanium (IV) Metallocenes", Organometallics, 12 (1993) 3671-3676
【非特許文献１１】A. Vogler, H. Kunkely, "Electronic spectra and photoreactivity of cyclopentadienyl complexes," Coordination Chemistry Reviews, 211 (2001) 223
【非特許文献１２】G.V. Loukova, "The first experimental approach to probing frontier orbitals and HOMO-LUMO gap in bent metallocenes" Chemical Physics Letters, 353 (2002) 244-252
【非特許文献１３】P.M. Druce, B.M. Kingston, M.F. Lappert, T.R. Spalding, R.C. Srivastava, "Metallocene halides. I. Synthesis, spectra, and redistribution equilibriums of di-p-cyclopentadienyldihalotitanium(IV), -zirconium(IV), and -hafnium(IV)" J. Chem. Soc. (A) (1969) 2106
【非特許文献１４】A. Herzog, F-Q. Liu, H.W. Roesky, A. Demsar, K. Keller, M. Noltemeyer, "Trimethyltin Fluoride: A New Fluorinating Reagent for the Preparation of Organometallic Fluorides," Organometallics, 13 (1994) 1251
【非特許文献１５】M. Braun, "a-Heteroatom-Substituted 1-Alkenyllithium Reagents: Carbanions and Carbenoids for C-C Bond Formation," Angew. Chem. Int. Ed 37 (1998) 431
【発明の開示】
【課題を解決するための手段】
【０００３】
本発明者らは、メタロセンを含む新規な光電子能動素子を発見した。様々な実施形態では、本発明のメタロセンは光電子能動素子で発光層又は光吸収層又は正孔阻止層として機能し得る。特定の実施形態では、本発明は、次式のメタロセンを含む光電子能動素子からなる。
【０００４】
【化１】
2005340176.tif 000002
【０００５】
式中、Ｍはジルコニウム又はハフニウムであり、Ｘはハロゲンであり、Ｒ１〜Ｒ５は各々独立に水素、アリール、アルキル、ハロゲン又は−Ｓｉ（Ｒ６）３であるか、或いは１以上の環の２以上の隣接Ｒ置換基が結合して縮合環（非置換であっても、アリール、アルキル、ハロゲン若しくは−Ｓｉ（Ｒ６）３で置換されていてもよく、Ｒ６はアルキル基、置換アルキル基、アリール基又は置換アリール基である。）を形成しているか、或いは各環のＲ１置換基がアンサ架橋基で結合してそれらの環を連結している。別の特定の実施形態では、本発明はメタロセンを含む光電子能動素子を製造する方法である。
【０００６】
本発明の様々な他の特徴、態様及び利点は以下の詳細な説明及び特許請求の範囲の記載からさらに明らかとなるであろう。
【発明を実施するための最良の形態】
【０００７】
特許請求の範囲及び以下の詳細な説明で多くの用語を使用するが、その意味は次のように定義される。単数形で記載したものであっても、前後関係から明らかに他の意味を示さない限り複数形も包含する。「適宜」とは、続いて記載されている事象又は状況が起こってもよいし起こらなくてもよいことを意味し、またその記載はその事象が起こる場合と起こらない場合とを包含する。「光電子能動」という用語は、本明細書で使用する場合、（１）電荷（正電荷又は負電荷のいずれか）を輸送、阻止又は蓄積することができ、（２）光、蛍光、燐光又は蛍光と燐光の組合せを発し、及び／又は（３）光誘起電荷発生に有用である材料をいう。「光電子能動素子」は、光電子能動材料を含む素子である。
【０００８】
本発明の光電子能動素子での使用に適したメタロセンは、一般式（η５−Ｃ５Ｒ５）２ＭＸ２の置換又は非置換シクロペンタジエニルリガンドを含有する第４族金属の二ハロゲン化物である。式中、Ｍはジルコニウム又はハフニウムである。特定の実施形態では適切なメタロセンは次式（Ｉ）の構造を有するものからなる。
【０００９】
【化２】
2005340176.tif 000003
【００１０】
式中、Ｍはジルコニウム又はハフニウムであり、Ｘはハロゲンであり、Ｒ１〜Ｒ５は各々独立に水素、アリール、アルキル、ハロゲン又は−Ｓｉ（Ｒ６）３であり、Ｒ６はアルキル基、置換アルキル基、アリール基又は置換アリール基である。他の特定の実施形態では、各シクロペンタジエニル環の２以上の隣接Ｒ置換基が結合して環を形成して、ジルコニウム又はハフニウム原子に配位した縮合環を与えるもので、その具体例としてはインデニル、テトラヒドロインデニル及びフルオレニルがあり、これらは各々独立に非置換であってもよいし、或いはアリール、アルキル、ハロゲン又は−Ｓｉ（Ｒ６）３置換基で置換されていてもよい。ここで、Ｒ６はアルキル基、置換アルキル基、アリール基又は置換アリール基である。従って、「シクロペンタジエニル」という用語を用いて式（Ｉ）の環構造を説明するが、シクロペンタジエニル環が別の芳香族又は脂肪族環と縮合した環構造も本発明の技術的範囲に属する。さらに別の特定の実施形態では、各シクロペンタジエニル環のＲ１置換基がアンサ架橋基を介し結合して２つのシクロペンタジエニル環を連結しており、この実施形態のアンサ架橋基の具体例は−Ｅ（Ｒ６）２であり、ここでＥは炭素、ケイ素又はゲルマニウムであり、Ｒ６はアルキル基、置換アルキル基、アリール基又は置換アリール基である。特定の実施形態ではＥはケイ素である。また、対称及び非対称メタロセンいずれも本発明の技術的範囲に属する。非対称メタロセンの具体例としては、特に限定されないが、一方のシクロペンタジエニル環が置換され、もう一方が置換されていないメタロセン、及び１つのシクロペンタジエニル環と１つのフルオレン環を有するメタロセンがある。別の特定の実施形態では、Ｘはフルオロ、クロロ又はブロモである。さらに別の特定の実施形態ではＲ１〜Ｒ５は各々水素である。
【００１１】
本発明の様々な実施形態で使用する用語「アルキル」は、炭素原子と水素原子を含有し、適宜炭素及び水素原子に加えて例えば周期表の第１５族、第１６族及び第１７族から選択される原子を含有する線状アルキル、枝分れアルキル、アラルキル、シクロアルキル、ビシクロアルキル、トリシクロアルキル及びポリシクロアルキル基を表す。アルキル基は飽和でも不飽和でもよく、例えば、ビニル又はアリルからなるものでもよい。用語「アルキル」はアルコキシド基のアルキル部分も包含する。様々な実施形態では、ノルマル及び枝分れアルキル基は、１〜約３２個の炭素原子を含有するものであり、具体的な非限定例としては、適宜Ｃ１〜Ｃ３２アルキル、Ｃ３〜Ｃ１５シクロアルキル又はアリールから選択される１以上の基で置換されていてもよいＣ１〜Ｃ３２アルキル、並びに適宜Ｃ１〜Ｃ３２アルキルから選択される１以上の基で置換されていてもよいＣ３〜Ｃ１５シクロアルキルがある。幾つかの特定の具体例は、メチル、エチル、ｎ−プロピル、イソプロピル、ｎ−ブチル、ｓｅｃ−ブチル、ｔｅｒｔ−ブチル、ペンチル、ネオペンチル、ヘキシル、ヘプチル、オクチル、ノニル、デシル、ウンデシル及びドデシルからなる。シクロアルキル及びビシクロアルキル基の幾つかの具体的な非限定例としては、シクロブチル、シクロペンチル、シクロヘキシル、メチルシクロヘキシル、シクロヘプチル、ビシクロヘプチル及びアダマンチルがある。様々な実施形態ではアラルキル基は７〜約１４個の炭素原子を含有するものであり、特に限定されないが、ベンジル、フェニルブチル、フェニルプロピル、及びフェニルエチルがある。本発明の様々な実施形態で使用する用語「アリール」は、６〜１８個の環炭素原子を含有する置換又は非置換のアリール又はヘテロアリール基を意味する。これらのアリール基の幾つかの具体的な非限定例としては、適宜Ｃ１〜Ｃ３２アルキル、Ｃ３〜Ｃ１５シクロアルキル又はアリールから選択される１以上の基で置換されていてもよいＣ６〜Ｃ１５アリールがある。アリール基の幾つかの特定の具体例は置換又は非置換のフェニル、ビフェニル、トリル及びナフチルからなる。
【００１２】
本発明の幾つかの実施形態では、本発明のメタロセンは、エレクトロルミネセント素子のような光電子能動素子の正孔阻止層に使用することができる。メタロセンが正孔阻止層に存在するかかる実施形態では、光電子能動素子は通例、（ａ）アノード、（ｂ）カソード、及び（ｃ）本発明のメタロセンを含む正孔阻止層からなる。メタロセンが正孔阻止層に存在する別の実施形態では、光電子能動素子は通例、（ａ）アノード、（ｂ）発光層、（ｃ）本発明のメタロセンを含む正孔阻止層、及び（ｄ）カソードからなる。幾つかの特定の実施形態では、光電子能動素子は、（ｉ）基板、（ii）基板の上に形成されたアノード、（iii）アノードの上に形成された導電性ポリマー又は正孔輸送材料の層、（iv）適宜電子−阻止層、（ｖ）発光材料の層、（vi）本発明のメタロセンを含む正孔−阻止材料の層、（vii）電子輸送材料の層、及び（viii）電子輸送材料層の上に形成されたカソードからなることが多い。一つの特定の実施形態では、前記正孔阻止層中のメタロセンはジルコノセンである。
【００１３】
別の実施形態では、本発明のメタロセンは光電子能動素子の発光層に使用することができる。かかる実施形態では、光電子能動素子は通例、（ａ）アノード、（ｂ）カソード、及び（ｃ）本発明のメタロセンを含む発光材料の層からなる。幾つかの特定の実施形態では、光電子能動素子は、（ｉ）基板、（ii）基板の上に形成されたアノード、（iii）適宜アノードの上に形成された導電性ポリマー又は正孔輸送材料の層、（iv）適宜電子−阻止層、（ｖ）本発明のメタロセンを含む発光材料の層、（vi）適宜正孔−阻止材料を含む層、（vii）適宜電子輸送材料を含む層、及び（viii）カソードからなることが多い。メタロセンが発光層中に存在するかかる実施形態では、光電子能動素子は通例、約３００〜約１２００ｎｍの波長範囲、又は約４００〜約８００ｎｍの波長範囲、又は約４００〜約７００ｎｍの波長範囲、又は約４００〜約６５０ｎｍの波長範囲、又は約４００〜約５５０ｎｍの波長範囲、又は約４００〜約５００ｎｍの波長範囲で発光する。一つの特定の実施形態では、前記発光材料層中のメタロセンはジルコノセンである。別の特定の実施形態では、光電子能動素子は、燐光を発する本発明のジルコノセンを含む。
【００１４】
別の実施形態では、本発明のメタロセンは、光電子能動素子の光吸収層に使用することができる。かかる実施形態では、光電子能動素子は通例、（ａ）アノード、（ｂ）カソード、及び（ｃ）本発明のメタロセンを含む光−吸収材料の層からなる。一つの特定の実施形態では、前記光−吸収材料層中のメタロセンはジルコノセンである。
【００１５】
光電子能動素子に適切なカソード材料は一般に、比較的小さい電圧でカソードから電子を放出させるように低い仕事関数値を有するものからなる。カソード材料の具体例は一般に、特に限定されないが、Ｋ、Ｌｉ、Ｎａ、Ｒｂ、Ｍｇ、Ｌａ、Ｃｅ、Ｃａ、Ｓｒ、Ｂａ、Ａｌ、Ａｇ、Ｉｎ、Ｓｎ、Ｚｎ、Ｚｒ、又はこれらの混合物のようなアルカリ金属、アルカリ土類金属及び遷移金属からなる。カソード材料の他の具体例はアルカリ金属フッ化物、若しくはアルカリ土類フッ化物、又はフッ化物の混合物からなる。カソード材料のその他の具体例は、金、インジウム、マンガン、スズ、鉛、アルミニウム、銀、マグネシウム、又はこれらの合金のような金属、特にマグネシウム／銀、マグネシウム／インジウム、カルシウム／アルミニウム又はリチウム／アルミニウム合金からなる。或いは、カソードは、電子注入を増強するために２層から作成されていることができる。具体例としては、特に限定されないが、ＬｉＦやＮａＦのような金属ハロゲン化物若しくはＣａＯやＡｌ２Ｏ３のような金属酸化物の内層とそれに続くアルミニウムや銀のような導電体の外層、又は、カルシウムの内層とそれに続くアルミニウムや銀の外層がある。光電子能動素子用に適切なアノード材料は通例、高い仕事関数値を有するものからなる。アノード材料の具体例としては、特に限定されないが、酸化インジウムスズ（ＩＴＯ）、酸化スズ、酸化インジウム、酸化亜鉛、酸化インジウム亜鉛、カーボンナノチューブ、ニッケル、金、及びこれらの混合物がある。
【００１６】
本発明のメタロセンを含む層は、スピンキャスト、溶射、浸漬塗装、ドローバー塗装、グラビア塗装、スクリーン印刷、シルクスクリーニング、インクジェット印刷、エアナイフコーティング、リバースロールコーティング、真空蒸着、計量(metering)、化学的処理などのようないかなる適切な慣用技術で設けてもよい。薄い層を得る際には便宜上、前記層を希薄溶液の形態で設けることが多く、その溶媒はコーティングの付着後真空、加熱などのような慣用技術によって除去する。
【００１７】
別の実施形態では、メタロセンは、１種以上の本発明のメタロセンと１種以上のポリマー又は非ポリマー導電体からなる複合体の形態で光電子能動素子中に存在することができる。ポリマー又は非ポリマー導電体に特に制限はないが、その複合体は、光電子能動素子の１以上の発光層、光吸収層、又は正孔阻止層を提供するのに有効でなければならない。適切な導電性ポリマーの具体例はポリ（９−ビニルカルバゾール）及びポリ（フェニルシラン）からなる。適切な非ポリマー導電体の具体例はアリール置換オキサジアゾール、アリール置換トリアゾール、アリール置換フェナントロリン、ベンゾオキサゾール又はベンゾチアゾール化合物からなる。特定の実施形態では、適切な非ポリマー導電体は３−（４’−ｔｅｒｔ−ブチルフェニル）−４−フェニル−５−（４″−ビフェニル）−１，２，４−トリアゾール（ＴＡＺ）からなる。非ポリマー導電体の別の非限定例が米国特許第６６４５６４５号に挙げられている。この複合体はいかなる便利な方法で形成してもよい。幾つかの実施形態では、複合体は、メタロセンが光電子能動素子の発光層、光吸収層、又は正孔阻止層を提供するのに適切な形態で複合体中に存在し続けるような方法と温度で形成することができる。特定の実施形態では、１種以上の本発明のメタロセンと１種以上のポリマー又は非ポリマー導電体の溶液から複合体を形成する。別の特定の実施形態では、１以上の本発明のメタロセンと１種以上のポリマー又は非ポリマー導電体の溶液のスピンコーティングにより複合体を形成する。さらに別の特定の実施形態では、１以上の本発明のメタロセンと１種以上のポリマー又は非ポリマー導電体との真空同時蒸着により複合体を形成する。
【００１８】
前記複合体中に存在するメタロセンの量は通例、光電子能動素子の発光層、光吸収層、又は正孔阻止層を提供するのに有効な量である。幾つかの実施形態では、メタロセンは、メタロセンとポリマー又は非ポリマー導電体の重量を基準にして約５０重量％より多いレベルで複合体中に存在する。さらに他の実施形態では、複合体中に存在するポリマーの量は、複合体のプレハブ(prefabricated)フィルムを提供するのに充分な量以上である。前記フィルムは、特に限定されないが、圧縮成形、フィルム押出、溶液キャスティングなどの方法のような慣用技術を用いて形成することができる。前記フィルムは、特に限定されないが、積層のような慣用技術を用いて光電子能動素子を製造するのに使用することができる。幾つかの実施形態では、光電子能動素子の２以上の層を別の工程で製造し、最終素子の組立前に組み合わせてもよい。さらに他の実施形態では、メタロセンは、ポリマー又は非ポリマーマトリックス中の分散相であり、メタロセンとマトリックス材料の重量を基準にして約５０重量％未満、好ましくは約３０重量％未満のレベルで複合体中に存在する。
【００１９】
本発明のメタロセンは、発光層、又は光吸収層、又は正孔阻止層を有利に利用することができるいかなる光電子能動素子にも使用することができる。幾つかの実施形態では、メタロセンを、エレクトロルミネセント素子、ＬＥＤ、ＯＬＥＤ、光起電力素子、光導電体、光検出器、或いは化学又は生化学センサーに使用する。エレクトロルミネセント素子は、例えば、自己照明(self-illuminating)ディスプレイ要素、例えばコントロールランプ、英数字表示、標識、ソリッドステート照明として、又は光電子カプラー及び類似の用途に使用される。
【実施例】
【００２０】
当業者であれば、さらに説明することなく、本明細書の開示に基づいて本発明を充分に利用することができると思われる。以下の実施例は、本発明を実施する際の追加の指針を当業者に示すために挙げるものである。これらの実施例は、本出願の教示に寄与する研究の単なる代表例である。従って、これらの実施例はいかなる意味でも特許請求の範囲に記載の本発明を限定するものではない。以下の実施例で、省略形「Ｃｐ」は、特に断らない限り、非置換のシクロペンタジエニル環である。ＣＰＺ１２は（η５−Ｃ１２Ｈ２５Ｃ５Ｈ４）２ＺｒＣｌ２（ビス−（ドデシルシクロペンタジエニル）ジルコニウムジクロリド）である。ジルコノセン及びハフノセンは市販のものを入手したか又は記載されているように合成した。合成手順は全て標準的なＳｃｈｌｅｎｋ技術を用いて窒素下で行った。
【００２１】
実施例１  Ｃｐ＊２ＺｒＢｒ２の概略合成
６０〜７０ミリリットル（ｍｌ）の無水トルエン中１グラム（ｇ）のＣｐ＊２ＺｒＣｌ２（ここで、Ｃｐ＊＝Ｃ５Ｈ５又はＭｅ２Ｓｉ（Ｃ５Ｈ４）２である）の溶液（又は出発錯体が充分に溶けない場合は懸濁液）に、６当量のＰＢｒ３を加えた。この混合物を一晩室温で攪拌した。Ｃｐ＊＝Ｃ５Ｈ５では変化が観察されなかった。Ｃｐ＊＝Ｍｅ２Ｓｉ（Ｃ５Ｈ４）２の場合は、最初の固体が消失し、薄緑の沈澱が形成された。この混合物を約１５〜２０ｍｌに濃縮し、８０ｍｌのヘキサンを加えた。この混合物を１５分攪拌した後、結晶性沈澱をろ過し、２０ｍｌのヘキサンで洗浄し、真空中で２時間乾燥して、（Ｃ５Ｈ５）２ＺｒＢｒ２を無色の結晶として９２％の収率で、又はＭｅ２Ｓｉ（Ｃ５Ｈ４）２ＺｒＢｒ２を薄緑色の粉末として５７％の収率で得た。
【００２２】
実施例２  Ｃｐ２ＺｒＢｒ２の合成
Ｃｐ２ＺｒＣｌ２（２ｇ、６．８５ミリモル（ｍｍｏｌ））を３０ｍｌのクロロホルムに溶かした。窒素下で三臭化ホウ素（２．１ｇ、８ｍｍｏｌ）をゆっくり加えた。この混合物を周囲条件下で蒸留した後真空蒸留して２．３ｇのオフホワイトの粉末を得た（８８％収率）。
【００２３】
メタロセンに対するサイクリックボルタンメトリー測定はアセトニトリル中で０．１Ｍ過塩素酸テトラブチルアンモニウム電解質を用いて行った。ガラス状炭素作用電極、白金対極及び銀／硝酸銀参照電極、掃引速度０．５ボルト／秒（Ｖ／ｓ）の３−電極設定を用いた。図１に、Ｃｐ２ＺｒＣｌ２に対するサイクリックボルタンメトリー測定値を示す。図示の通り、Ｅｏ＝１．７２Ｖ、ピーク間距離＝１４０ミリボルト（ｍＶ）の可逆波が認められた。表１に、本発明の幾つかのメタロセンの特性を示す。ＨＯＭＯ（最高被占分子軌道）値はサイクリックボルタンメトリーによって決定した。フォトルミネセンス量子収率（ＰＬ  ＱＹ）は以下のようにして決定した。標準的なプロトコルを用いてＳｐｅｘ  Ｆｌｕｏｒｏｌｏｇ  ２機器で固体メタロセンに対する５つの反復測定値を得た。Ｅｕをドープしたアルミン酸バリウムマグネシウムを量子効率標準として用い、硫酸バリウムを反射率標準として用いた。測定は３７０ｎｍの励起で行った。マイクロ秒時間分解減衰時間データはマイクロ秒閃光灯を備えたＥｄｉｎｂｕｒｇｈ  Ｉｎｓｔｒｕｍｅｎｔｓ  ＦＬＳ９００蛍光光度計を用いて得た。この出力を０．２５メートルモノクロメーター中に導いた後試料上に焦点を合わせた。このモノクロメーターは、中心の励起波長が３５０ｎｍ、スペクトル幅が１０ｎｍ未満になるように設定した。光学的に不活性なシリコーンを支持マトリックスとして用いて粉末試料を石英スライド上に取り付けた。放出は、定分率識別器(constant fraction discriminator)及び時間ビンエレクトロニクス(time binning electronics)に接続したモノクロメーター（中心４６０ｎｍ、スペクトル幅１０ｎｍ未満）及びサイドアーム光電子増倍管を用いて励起に対して９０度で検出した。各時間ビン(time bin)の幅は１マイクロ秒であった。表１の減衰時間値は、これらの化合物の幾つかが燐光を発する材料であることを示している。
【００２４】
【表１】
2005340176.tif 000004
【００２５】
実施例３
エレクトロルミネセント特性を測定するために、一般構造ＩＴＯ／ＰＥＤＴ：ＰＳＳ／ＮＰＤ／ＣＰＺ／ＢＣＰ／ＬｉＦ／Ａｌの素子を作成した。比較のために、一般構造ＩＴＯ／ＰＥＤＴ：ＰＳＳ／ＮＰＤ／ＡＬＱ／ＬｉＦ／Ａｌの素子も作成した。ガラス上の酸化インジウムスズ（ＩＴＯ）フィルムは、Ａｐｐｌｉｅｄ  Ｆｉｌｍｓの子会社（Ｃｏｌｏｒａｄｏ  Ｃｏｎｃｅｐｔ  Ｃｏａｔｉｎｇｓ  ＬＬＣ）から入手し、フォトリソグラフィーによってパターン化した。ＩＴＯフィルムの厚さは約１５００オングストロームであった。ＩＴＯを溶媒で洗い、１０分間ＵＶ／オゾン処理した後、導電性ポリマーのポリ（３，４−エチレンジオキシチオフェン）／ポリ（スチレンスルホネート）（ＰＥＤＴ：ＰＳＳ）（Ｂａｙｔｒｏｎ  Ｐ  ＶＰ  ＣＨ  ８０００）を水性分散液からＩＴＯフィルム上にスピンキャストし、次いで全体を約１８０℃で１時間ベーキングした。各素子を、アルゴンを充填したグローブボックスの中に配置された真空蒸着チャンバー内で処理し、約５００オングストロームの厚さのＮＰＤ（Ｎ，Ｎ’−ジ−［（１−ナフタレニル）−Ｎ，Ｎ’−ジフェニル］−１，１’−ビフェニル）−４，４’−ジアミン）の層を各素子上に蒸着した。本発明の一実施例である素子（以後「ＣＰＺ素子」という）では、約２００オングストロームの厚さのＣｐ２ＺｒＣｌ２（ＣＰＺ）の層をＮＰＤ層上に蒸着した。本発明の素子のＣＰＺ層の蒸着後、約８０〜１００オングストロームの厚さのバソキュプロイン（ＢＣＰ、２，９−ジメチル−４，７−ジフェニル−１，１０−フェナントロリン）の層をＣＰＺ層の上に設けた。比較の素子では、約２００オングストロームの厚さのＡＬＱ（アルミニウムトリス（８−ヒドロキシキノリン））の層をＮＰＤ層の上に設けた。シャドーマスクを備えた真空蒸着チャンバーから各素子を取り出し、その真空蒸着チャンバーに戻した。０．５ｎｍの厚さのフッ化リチウム（ＬｉＦ）のフィルム、次いで約１００ｎｍの厚さのアルミニウム（Ａｌ）のフィルムを、シャドーマスクを介して約２×１０−６トルの基底圧で各素子上に蒸着した。これらの素子をカバーガラスとエッジシールでＵＶ硬化性接着剤を用いてカプセル化した。
【００２６】
標準的な測定プロトコルを用いてＫｅｉｔｈｌｅｙソースメーターと校正フォトダイオードにより電圧に対して素子の電流と輝度をそれぞれ測定した。図２に、ＣＰＺ素子とジルコノセンを含まない比較の光電子能動素子について測定した電圧に対する輝度（カンデラ／平方メートル）を示す。図３は、ＣＰＺ素子とジルコノセンを含まない比較光電子能動素子について測定した電圧に対する電流（ミリアンペア（ｍＡ）／平方センチメートル（ｃｍ２））を示す。図２及び３の各々で、データは２つの別のＣＰＺ素子について示されている。図４は、ＣＰＺ素子とジルコノセンを含まない比較光電子能動素子について測定した電圧に対するエレクトロルミネセンス（ＥＬ）効率（カンデラ／アンペア）を示す。ＥＬ効率は比較素子より低いものの、ＣＰＺを含む素子は最適化されておらず、メタロセンを含む素子が使用可能であることを立証している。図５はＣＰＺ素子の規格化されたＥＬスペクトルであり、放出の色を示している。
【００２７】
実施例４
ＩＴＯ／ＰＥＤＴ：ＰＳＳ／（ＣＰＺ−ＰＶＫ）／ＮａＦ／Ａｌからなる層を有する光電子能動素子を調製した。２重量％のポリ（９−ビニルカルバゾール）（ＰＶＫ）をキシレン中に含み、ＰＶＫに対して０．３重量％のＣＰＺが存在する溶液のスピンコーティングによりＣＰＺ−ＰＶＫ層を形成した。図６は、この素子について測定した電圧に対する電流（ミリアンペア（ｍＡ））のプロットを示す。
【００２８】
実施例５
ＩＴＯ／ＰＥＤＴ：ＰＳＳ／（ＣＰＺ１２−ＰＰＳ）／ＮａＦ／Ａｌからなる層を有する光電子能動素子を調製した。このＣＰＺ１２−ＰＰＳ層は、２重量％のポリ（フェニルシラン）（ＰＰＳ）をキシレン中に含み、ＰＰＳに対して２重量％のＣＰＺ１２が存在する溶液のスピンコーティングによって形成した。図７は、この素子について測定した電圧に対する電流（ミリアンペア（ｍＡ））のプロットを示す。
【００２９】
典型的な実施形態について本発明を例示し説明して来たが、いかなる意味でも本発明の思想から逸脱することなく様々な修正と置換をなすことができるので、本明細書に示した詳細に限定されることはない。従って、本明細書に開示した本発明のさらなる修正と等価物が日常以上の実験を要することなく当業者には明らかであり、かかる修正と等価物は特許請求の範囲に記載の本発明の思想と範囲内に入るものと考えられる。本明細書中で引用した特許と文献は全て援用により本明細書の内容の一部をなす。
【図面の簡単な説明】
【００３０】
【図１】図１は、０．１モル濃度の過塩素酸テトラブチルアンモニウムを含むアセトニトリル中の化合物Ｃｐ２ＺｒＣｌ２に対するサイクリックボルタンメトリー測定値を示す。
【図２】図２は、Ｃｐ２ＺｒＣｌ２を含む２種の光電子能動素子とジルコノセンを含まない比較の光電子能動素子について測定された電圧に対する輝度（カンデラ／平方メートル）を示す。
【図３】図３は、Ｃｐ２ＺｒＣｌ２を含む２種の光電子能動素子とジルコノセンを含まない比較の光電子能動素子について測定された電圧に対する電流（ミリアンペア（ｍＡ）／平方センチメートル（ｃｍ２））を示す。
【図４】図４は、Ｃｐ２ＺｒＣｌ２を含む２種の光電子能動素子とジルコノセンを含まない比較の光電子能動素子について測定された電圧に対するエレクトロルミネセンス効率（カンデラ／アンペア）を示す。
【図５】図５は、Ｃｐ２ＺｒＣｌ２を含む光電子能動素子についてのエレクトロルミネセンススペクトルを示す。
【図６】図６は、ポリ（９−ビニルカルバゾール）のマトリックス中にＣｐ２ＺｒＣｌ２を含む光電子能動素子の電圧に対する電流ミリアンペア（ｍＡ）のプロットを示す。
【図７】図７は、ポリ（フェニルシラン）のマトリックス中に（η５−Ｃ１２Ｈ２５Ｃ５Ｈ４）２ＺｒＣｌ２を含む光電子能動素子の電圧に対する電流ミリアンペア（ｍＡ）のプロットを示す。
【図１】
2005340176.tif 000007
【図２】
2005340176.tif 000008
【図３】
2005340176.tif 000009
【図４】
2005340176.tif 000010
【図５】
2005340176.tif 000011
【図６】
2005340176.tif 000012
【図７】
2005340176.tif 000013
【外国語明細書】
2005340176000001.pdf